(57)【要約】【課題】柔道競技中に帯が緩みにくい柔道帯を提供する。【解決手段】本発明の柔道帯は、帯の長さ方向に複数列のステッチ糸が縫い込まれている柔道帯であって、前記帯は滑り止めされており、水平状態の柔道上衣生地の身丈方向に対し、前記帯の長さ方向が直角になるように配置し、荷重１ｋｇｆ（≒９．８Ｎ）をかけて、前記帯を柔道上衣生地の身丈方向に５００ｍｍ／ｍｉｎで滑らせたときの動摩擦力が面積２０ｃｍ2で５Ｎ以上である。前記帯は、複数列のステッチ糸の少なくとも一部の上糸又は下糸が弾性糸であるのが好ましい。【選択図】図１
2018053376.tif 000002
【特許請求の範囲】
【請求項１】
帯の長さ方向に複数列のステッチ糸が縫い込まれている柔道帯であって、
前記帯は滑り止めされており、
水平状態の柔道上衣生地の身丈方向に対し、前記帯の長さ方向が直角になるように配置し、
荷重１ｋｇｆをかけて、前記帯を柔道上衣生地の身丈方向に５００ｍｍ／ｍｉｎで滑らせたときの動摩擦力が、面積２０ｃｍ2で５Ｎ以上であることを特徴とする柔道帯。
【請求項２】
前記帯は、複数列のステッチ糸の少なくとも一部の上糸又は下糸が弾性糸である請求項１に記載の柔道帯。
【請求項３】
前記弾性糸は、前記帯の表面及び裏面から選ばれる少なくとも一つの面の全部または一部のステッチ糸として縫い込まれている請求項２に記載の柔道帯。
【請求項４】
前記弾性糸は、ポリウレタンフィラメント糸である請求項２又は３に記載の柔道帯。
【請求項５】
前記柔道帯を４本隙間なく並べ柔道帯体とし、この上に前記柔道帯体と同一の柔道帯を長さ方向が平行になるように配置し、１ｋｇｆの荷重をかけて、上に乗せた柔道帯を前記柔道帯体の幅方向に５００ｍｍ／ｍｉｎで滑らせたときの動摩擦力が、面積２０ｃｍ2で５Ｎ以上である請求項１〜４のいずれかに記載の柔道帯。
【請求項６】
前記帯と柔道上衣、及び帯と帯の動摩擦力は、面積２０ｃｍ2で５Ｎ以上である請求項１〜５のいずれかに記載の柔道帯。
【請求項７】
前記複数列のステッチ糸のうち、弾性糸以外の糸はポリエステル糸である請求項２〜６のいずれかに記載の柔道帯。
【請求項８】
前記帯の表面及び裏面から選ばれる少なくとも一つの面の一部に、滑り止めテープが一体化されている請求項１〜７のいずれかに記載の柔道帯。
【発明の詳細な説明】
【技術分野】
【０００１】
本発明は柔道帯に関する。さらに詳しくは、滑り止めされた柔道帯に関する。
【背景技術】
【０００２】
柔道においては柔道衣（上衣と下衣）を着用し、上衣の上から腹部を巻いて帯締めすることが必要である。柔道競技中に帯が緩み、上衣の裾が帯から出て乱れてしまい、これを整えるためにしばしば競技が止まってしまうことはよく見られる現象である。特許文献１には上衣の乱れをなくすため、帯通し付き柔道上衣が提案されている。特許文献２には結び目に相当する部分の厚みを薄くした柔道帯が提案されている。
【先行技術文献】
【特許文献】
【０００３】
【特許文献１】実開昭５６−１３４３１８号公報
【特許文献２】実開昭６１−１４７２１７号公報
【発明の概要】
【発明が解決しようとする課題】
【０００４】
しかし、前記従来の柔道上衣及び柔道帯は、柔道競技中に帯が緩む問題が依然としてあり、解決することが望まれていた。
【０００５】
本発明は、前記従来の問題を解決するため、柔道競技中に上衣が乱れにくい柔道帯を提供する。
【課題を解決するための手段】
【０００６】
本発明の柔道帯は、帯の長さ方向に複数列のステッチ糸が縫い込まれている柔道帯であって、前記帯は滑り止めされており、水平状態の柔道上衣生地の身丈方向に対し、前記帯の長さ方向が直角になるように配置し、荷重１ｋｇｆ（≒９．８Ｎ）をかけて、前記帯を柔道上衣生地の身丈方向に５００ｍｍ／ｍｉｎで滑らせたときの動摩擦力が面積２０ｃｍ2で５Ｎ以上であることを特徴とする。
【発明の効果】
【０００７】
本発明の柔道帯は、水平状態の柔道上衣生地の身丈方向に対し、前記帯の長さ方向が直角になるように配置し、荷重１ｋｇｆ（≒９．８Ｎ）をかけて、前記帯を柔道上衣生地の身丈方向に５００ｍｍ／ｍｉｎで滑らせたときの動的摩擦力が面積２０ｃｍ2で５Ｎ以上であれば、柔道競技中に帯が緩みにくい柔道帯を提供できる。
【図面の簡単な説明】
【０００８】
【図１】図１Ａは本発明の第１の実施態様の柔道帯の断面方向から見た表面斜視図、図１Ｂは同裏面斜視図である。
【図２】図２Ａは本発明の第２の実施態様の柔道帯の断面方向から見た表面斜視図、図２Ｂは同裏面斜視図である。
【図３】図３Ａは本発明の第３の実施態様の柔道帯の断面方向から見た表面斜視図、図３Ｂは同裏面斜視図である。
【図４】図４Ａは本発明の一実施例の帯と柔道上衣生地の動摩擦力を測定するための装置の斜視図であり、図４Ｂは同断面図である。
【図５】図５は同、帯と帯の動摩擦力を測定するための装置の斜視図である。
【図６】図６は柔道上衣の上から帯を締めた状態を示す説明図である。
【図７】図７は本発明の別の実施態様の柔道帯の裏面斜視図である。
【図８】図８は本発明の別の実施態様の柔道帯の裏面斜視図である。
【図９】図９は本発明の別の実施態様の柔道帯の裏面斜視図である。
【発明を実施するための形態】
【０００９】
柔道帯は上衣の上から図６に示すように人体の胴部を二重に巻いて縛るのが普通である。本発明者らは、柔道上衣が乱れるのは、二重に巻いて縛った帯がずれ、帯の締め付けが緩むことに原因があるのではないかと考え、前記二重に巻いた帯と帯がずれないように滑り止め処理すれば防げるのではないかとの着想を得て完成したものである。
【００１０】
すなわち本発明は、帯の長さ方向に複数列のステッチ糸が縫い込まれている柔道帯であって、前記帯は滑り止めされており、水平状態の柔道上衣生地の身丈方向に対し、前記帯の長さ方向が直角になるように配置し、荷重１ｋｇｆ（≒９．８Ｎ）をかけて、前記帯を柔道上衣生地の身丈方向に５００ｍｍ／ｍｉｎで滑らせたときの動摩擦力が面積２０ｃｍ2で５Ｎ以上である。動摩擦力が前記の範囲であれば、柔道競技中に帯が緩みにくくなる。また、帯と帯の動摩擦力が面積２０ｃｍ2で５Ｎ以上であるのが好ましい。これにより柔道競技中に帯がさらに緩みにくくなる。なお、本発明において、動摩擦力の「面積２０ｃｍ2あたり５Ｎ以上である」は、５Ｎ／２０ｃｍ2以上と表現する。
【００１１】
前記帯は、複数列のステッチ糸の少なくとも一部の上糸又は下糸が弾性糸であるのが好ましい。これにより効果的に滑り止めでき、かつ柔道競技に妨げとなることもない。より好ましくは、前記弾性糸は、前記帯の表面及び裏面から選ばれる少なくとも一つの面の全部または一部のステッチ糸として縫い込まれている。すなわち、上糸又は下糸の全部が弾性糸であってもよいし、一部が弾性糸であってもよい。
【００１２】
前記弾性糸は、ポリウレタンフィラメント糸（裸糸）が好ましい。ポリウレタンフィラメント糸（裸糸）は適度な滑り止め効果を有する。ポリウレタン弾性糸の別名はスパンデックスともいう。具体的商品は、東レ・オペロンテックス社製、商品名"ライクラ"、旭化成せんい社製、商品名"ロイカ"等がある。ポリウレタン以外の弾性糸としては、帝人フロンティア社製、商品名"ソロテックス"、ユニチカトレーディング社製、商品名"Ｚ−１０”、クラレトレーディング社製、商品名"ビューフィット”、東洋紡スペシャルティトレーディング社製、商品名"ラクロス”等がある。これらも同様に使用できる。弾性糸の繊度は２０００〜３０００decitexが好ましく、さらに好ましくは２２００〜２８００decitexである。この範囲であれば滑り止め効果が高く、かつ強度も問題ない。
【００１３】
前記帯と柔道上衣、及び帯と帯の動摩擦力は、５〜１０Ｎ／２０ｃｍ2ｍｍであるのが好ましく、さらに好ましくは５．５〜９Ｎ／２０ｃｍ2ｍｍである。動摩擦力が前記の範囲であれば、適度な滑り止め効果を有し、帯の締め付けが緩まないうえ、帯の解除も支障なく、上衣を帯の中に入れ易い。なお、従来の帯（ステッチ糸がすべてポリエステル糸であり弾性糸は無い）の帯と帯の動摩擦力は４．７Ｎ／２０ｃｍ2、帯と柔道衣の動摩擦力は４．５Ｎ／２０ｃｍ2である。
【００１４】
前記複数列のステッチ糸のうち、弾性糸以外の糸はポリエステル糸であるのが好ましい。ポリエステル糸は、強度が高く、耐久性もあり、柔道帯には好適である。
【００１５】
別の滑り止め手段として、帯の表面及び裏面から選ばれる少なくとも一つの面の一部に、滑り止めテープが一体化されていてもよい。滑り止めテープの一体化は、ステッチ糸で縫い込んだり、粘着剤で貼り付ける等の手段を採用できる。
【００１６】
以下、図面を用いて説明する。以下の図面において、同一符号は同一物を示す。図１Ａは本発明の第１の実施態様の柔道帯１ａの断面方向から見た表面斜視図、図１Ｂは同裏面斜視図である。この柔道帯１ａは、表生地２が１００％のコットン織物である。表生地２の下に補強織物３ａが配置され、この補強織物３は番手２０／１以下のコットン糸で構成される平織り又は綾織りの織物である。芯材４は不織布である。中心部の副芯材３ｂは、あってもなくてもよいが、使用する場合は補強織物３ａと同一の織物とするのが好ましい。帯の幅は４０〜４５ｍｍ、厚みは４〜５ｍｍ、ステッチ糸の列は８〜１３列である。以上は、国際柔道連盟(International Judo Federation:IJF)に規定されている柔道帯の規定に従ったものである。
【００１７】
この例においては、図１Ａに示すステッチ糸上糸は１３列ともポリエステル糸１５とし、図１Ｂに示すステッチ糸下糸は１２列が弾性糸６、左端の１列がポリエステル糸５とした。
【００１８】
図２Ａは本発明の第２の実施態様の柔道帯１ｂの断面方向から見た表面斜視図、図２Ｂは同裏面斜視図である。図１Ａ−Ｂと異なる点はステッチ糸の配列であり、図２Ａにおいては右端から６列までと左端の上糸がポリエステル糸５、その間の６列が弾性糸６の例である。図２Ｂのステッチ糸下糸の右端から６列までと左端のステッチ糸下糸がポリエステル糸５、その他の６列が弾性糸６の例である。
【００１９】
図３Ａは本発明の第３の実施態様の柔道帯１ｃの断面方向から見た表面斜視図、図３Ｂは同裏面斜視図である。図１Ａ−Ｂと異なる点はステッチ糸の配列であり、図３Ａにおいては右端と３列を飛ばした３列と、左端の４列の上糸がポリエステル糸５、その他の列が弾性糸６の例である。
【００２０】
図４Ａは本発明の一実施例の帯と柔道上衣生地の動摩擦力を測定するための装置の斜視図であり、図４Ｂは同断面図である。この動摩擦力測定装置１１は、試験台テーブル９の上に柔道上衣生地８を広げ、水平状態の柔道上衣生地の身丈方向に対し、柔道帯１の長さ方向が直角になるように配置し、１ｋｇｆ（≒９．８Ｎ）の荷重７をのせ、柔道帯１を引っ張り方向矢印１０に示すように柔道上衣生地の身丈方向に５００ｍｍ／ｍｉｎで滑らせて動摩擦力を測定する。
【００２１】
図５は同、帯と帯の動摩擦力を測定するための装置の斜視図である。試験台テーブル９の上に試験サンプルと同じ柔道帯１を４本隙間なく並べ柔道帯面１６とし、水平状態の柔道帯面１６と試験サンプルの柔道帯１の長さ方向が平行になるように配置し、１ｋｇｆ（≒９．８Ｎ）の荷重７を柔道帯１に均等に圧力がかかるようにのせ、柔道帯１を引っ張り方向矢印１０に示すように柔道帯面１６の幅方向に５００ｍｍ／ｍｉｎで滑らせて動摩擦力を測定する。
【００２２】
図６は本発明の一実施態様の柔道上衣１２の上から柔道帯１を締めた状態を示す説明図である。柔道帯１は上衣の上から人体の胴部を二重（１３，１４）に巻いて縛る。１５は縛り部である。本発明の帯は、二重（１３，１４）に巻いて縛った帯１のずれを防止し、帯の締め付けの緩みを防止できる。縛り部１５のほどけ発生も防止できる。
【００２３】
図７は本発明の別の実施態様の柔道帯の裏面斜視図である。この柔道帯１７は裏面にポリウレタン糸が２列縫製されて滑り止め部１９ａ，１９ｂが形成されている滑り止めテープ１８が縫い込まれている。図８は本発明の別の実施態様の柔道帯２０の裏面斜視図であり、裏面にポリウレタンスリットヤーンが２列縫製されて滑り止め部２２ａ，２２ｂが形成されている滑り止めテープ２１が縫い込まれている。図９は本発明の別の実施態様の柔道帯２３の裏面斜視図であり、裏面にポリウレタンテープが１枚縫製されて滑り止め部２５が形成されている滑り止めテープ２４が縫い込まれている。滑り止めテープ１８、２１、２４の基材にはポリエステルを用いた。
【実施例】
【００２４】
以下実施例により本発明を具体的に説明する。なお本発明は下記の実施例に限定されるものではない。
【００２５】
＜帯と柔道衣の動摩擦力＞
図４Ａ−Ｂに示す動摩擦力測定装置１１を用いて測定した。すなわち、試験台テーブル９の上に柔道上衣生地８を広げ、水平状態の柔道上衣生地の身丈方向に対し、試験サンプルの柔道帯１の長さ方向を直角とし、かつ柔道帯１の面積が２０ｃｍ2（２０００ｍｍ2）となるようにして配置し、１ｋｇｆ（≒９．８Ｎ）の荷重７をのせ、柔道帯１を引っ張り方向矢印１０に示すように柔道上衣生地の身丈方向に５００ｍｍ／ｍｉｎで滑らせて動摩擦力を測定した。
＜帯と帯の動摩擦力＞
図４Ａ−Ｂに示す動摩擦力測定装置１１を用いて測定するが、図５に示すように試験台テーブル９の上に試験サンプルと同じ柔道帯１を４本隙間なく並べ柔道帯面１６とし、水平状態の柔道帯体１６面と試験サンプルの柔道帯１の長さ方向が平行になるように配置し、１ｋｇｆ（≒９．８Ｎ）の荷重７をのせ、柔道帯１を引っ張り方向矢印１０に示すように柔道帯面１６の幅方向に５００ｍｍ／ｍｉｎで滑らせて動摩擦力を測定した。
【００２６】
（実施例１）
図１Ａ−Ｂに示す第１の実施態様の柔道帯１ａを作成した。弾性糸として東レ・オペロンテックス社製、商品名"ライクラ"、フィラメント糸２５３３decitex(２２８０デニール)を使用し、ポリエステル糸としてポリエステル(PET)スパン糸３０番（メートル番手）を使用した。帯と帯の動摩擦力は５．７Ｎ／２０ｃｍ2、帯と柔道衣の動摩擦力は８．４Ｎ／２０ｃｍ2であった。
この柔道帯を使用して柔道をしたところ、この帯は、二重に巻いて縛った帯１のずれが防止され、帯の締め付けの緩みを防止でき、縛り部のほどけ発生も防止できた。また柔道上衣の裾を帯の中に入れる際にも支障なかった。
【００２７】
（実施例２）
図２Ａ−Ｂに示す第２の実施態様の柔道帯１ｂを作成した。帯と帯の動摩擦力は５．８Ｎ／２０ｃｍ2、帯と柔道衣の動摩擦力は６．７Ｎ／２０ｃｍ2であった。この柔道帯を使用して柔道をしたところ、この帯は、二重に巻いて縛った帯１のずれが防止され、帯の締め付けの緩みを防止でき、縛り部のほどけ発生も防止できた。また柔道上衣の裾を帯の中に入れる際にも支障なかった。
【００２８】
（実施例３）
図３Ａ−Ｂに示す第３の実施態様の柔道帯１ｃを作成した。帯と帯の動摩擦力は５．２Ｎ／２０ｃｍ2、帯と柔道衣の動摩擦力は５．５Ｎ／２０ｃｍ2であった。この柔道帯を使用して柔道をしたところ、この帯は、二重に巻いて縛った帯１のずれが防止され、帯の締め付けの緩みを防止でき、縛り部のほどけ発生も防止できた。また柔道上衣の裾を帯の中に入れる際にも支障なかった。
【００２９】
（比較例１）
ステッチ糸がすべてポリエステル糸であり弾性糸は無い従来の帯を測定したところ、帯と帯の動摩擦力は４．７Ｎ／２０ｃｍ2、帯と柔道衣の動摩擦力は４．５Ｎ／２０ｃｍ2であった。
以上の条件と結果を表１にまとめて示す。
【００３０】
【表１】
2018053376.tif 000003
【００３１】
前記実施例では弾性糸を利用したが、ウレタン等の樹脂テープを柔道帯の表面に縫着しても同様の効果を得ることができる。
【産業上の利用可能性】
【００３２】
本発明の柔道帯は、空手着等の他のスポーツ衣類の帯にも適用できる。
【符号の説明】
【００３３】
１，１ａ−１ｃ，１７，２０，２３  柔道帯
２  表生地
３ａ  補強織物
３ｂ  副芯材
４  芯材
５  ポリエステルステッチ糸
６  弾性ステッチ糸
７  荷重
８  柔道上衣生地
９  試験台テーブル
１０  引っ張り方向
１１  動摩擦力測定装置
１２  柔道上衣
１３，１４  帯の二重部分
１５  縛り部
１６  柔道帯面
１８，２１，２４  滑り止めテープ
１９ａ，１９ｂ，２２ａ，２２ｂ，２５  滑り止め部
【図１】
2018053376.tif 000004
【図２】
2018053376.tif 000005
【図３】
2018053376.tif 000006
【図４】
2018053376.tif 000007
【図５】
2018053376.tif 000008
【図６】
2018053376.tif 000009
【図７】
2018053376.tif 000010
【図８】
2018053376.tif 000011
【図９】
2018053376.tif 000012